(57)【要約】  本発明は、珪砂、セメント、石灰石フィラー、シリカダスト、増粘剤、減水流動化剤、及び水を含有する、モルタル組成物に関する。本発明はまた、該組成物を調製するための方法、及びその用途にも関する。【特許請求の範囲】
【請求項１】
廃棄物の封じ込めのためのモルタルの組成物であって：
−珪砂と、
−セメントと、
−石灰石フィラーと、
−シリカフュームと、
−前記モルタルの粘度を増加させる増粘剤と、
−減水流動化剤と、及び
−水
とから構成され、ここで、前記珪砂が２つの異なる粒度分布からなる２種の珪砂の形態をとる、組成物。
【請求項２】
前記珪砂が：
−その粒子寸法が０．６３ｍｍから３ｍｍまでの範囲内である第１の珪砂と、及び
−その粒子寸法が０．１６ｍｍから１．２５ｍｍまでの範囲内である第２の珪砂、
とから構成されることを特徴とする、請求項１に記載の組成物。
【請求項３】
前記石灰石フィラーが、５乃至２０μｍ、特に１０乃至１５μｍ、及びとりわけ１２μｍのオーダーの平均粒子寸法を示すことを特徴とする、請求項１又は２に記載の組成物。
【請求項４】
前記シリカフュームが、その粒度が前記組成物において用いたセメントのそれの少なくとも半分であり、特に５倍小さく、及びとりわけ１０倍小さい粉末であることを特徴とする、請求項１乃至３のいずれか１項に記載の組成物。
【請求項５】
前記シリカフュームが高密度化シリカフュームであることを特徴とする、請求項１乃至４のいずれか１項に記載の組成物。
【請求項６】
前記セメントが、クリンカー、高炉スラグ、及びフライアッシュからなる三成分系セメントであり、かつ有利にはＣＥＭ  Ｖセメントであることを特徴とする、請求項１乃至５のいずれか１項に記載の組成物。
【請求項７】
前記増粘剤が、変性ポリアルコールをベースとする水溶液であることを特徴とする、請求項１乃至６のいずれか１項に記載の組成物。
【請求項８】
前記減水流動化剤が、高流動化剤でありかつ、特に、変性されたホスホネートをベースとする水溶液であることを特徴とする、請求項１乃至７のいずれか１項に記載の組成物。
【請求項９】
Ｗ／Ｃと称される、水／セメント質量比が、０．３５乃至０．４５、特に０．４のオーダーであることを特徴とする、請求項１乃至８のいずれか１項に記載の組成物。
【請求項１０】
示したパーセンテージが、組成物の全質量に対して表わされた重量％であって：
−  ５０乃至６０％、及び特に５３乃至５７％の珪砂と、
−  ２０乃至３０％、及び特に２２乃至２８％のセメントと、
−  ５乃至１０％、及び特に６乃至８％の石灰石フィラーと、
−  １乃至２％、及び特に０．３乃至１．８％のシリカフュームと、
−  ０．２乃至０．６％、及び特に０．３乃至０．５％の減水流動化剤と、
−  ０．０５乃至０．３％、及び特に０．１乃至０．２５％の増粘剤と、及び
−  ８乃至１２％、及び特に９乃至１１％の水、
とから構成されることを特徴とする、請求項１乃至９のいずれか１項に記載の組成物。
【請求項１１】
示したパーセンテージが、組成物の全質量に対して表わされた重量％であって：
−  その粒子寸法が０．６３ｍｍ乃至３ｍｍの範囲内である、３２乃至３４％、特に３２．３乃至３３．７％、及びとりわけ３２．９９％の珪砂と、
−  その粒子寸法が０．１６ｍｍ乃至１．２５ｍｍの範囲内である、２１乃至２３％、特に２１．６乃至２２．７％、及びとりわけ２２．１３％の珪砂と、
−  ２４乃至２７％、特に２５乃至２５．７％、及びとりわけ２５．３８％のＣＥＭ  Ｖセメントと、
−  ６．５乃至７．８％、特に７乃至７．４％、及びとりわけ７．２０％の石灰石フィラーと、
−  １．４乃至１．７％、特に１．５乃至１．６％、及びとりわけ１．５６％のシリカフュームと、
−  ０．４乃至０．４５％、特に０．４２乃至０．４４％、及びとりわけ０．４３％の減水流動化剤と、
−  ０．１２乃至０．２％、特に０．１５乃至０．１７％、及びとりわけ０．１６％の増粘剤と、及び
−  ９．５乃至１０．５％、及び特に９．８乃至１０．３％、及びとりわけ１０．１５％の水、
とから構成されることを特徴とする、請求項１乃至１０のいずれか１項に記載の組成物。
【請求項１２】
ａ）珪砂、セメント、シリカフューム、石灰石フィラー、及び水を含んでなる、第１の混合物を調製すること；
ｂ）工程（ａ）で得られた混合物を練混ぜること；
ｃ）工程（ｂ）で得られた練混ぜられた混合物に、前記増粘剤を添加すること；
ｄ）工程（ｃ）で得られた混合物を練混ぜること；
ｅ）工程（ｄ）で得られた練混ぜられた混合物に、前記減水流動化剤を添加すること；及び
ｆ）工程（ｅ）に従って得られた混合物を練混ぜること、
からなる工程を含んでなる、請求項１乃至１１のいずれか１項において定義された通りのモルタル組成物を調製するための方法。
【請求項１３】
請求項１乃至１１のいずれか１項において定義された通りか、又は請求項１２において定義された通りの方法により調製され得る組成物からなるモルタルの、廃棄物を封じ込めるための用途。
【請求項１４】
請求項１乃至１１のいずれか１項において定義された通りか、又は請求項１２において定義された通りの方法により調製され得る組成物からなるモルタルに封じ込められ、かつドラム又はボックス中にパッケージされた廃棄物のパッケージ。
【発明の詳細な説明】
【技術分野】
【０００１】
本発明は、核廃棄物のパッケージングの分野、さらに詳細には、低中レベルの放射性技術廃棄物などの廃棄物を専用のセンター内に貯蔵する目的で、長期間の封じ込めの基準に合致するセメントマトリックス中に固定化することによる、パッケージングの分野に属する。
【０００２】
本発明は、自己硬化型モルタルの配合、その作製法、及び、核廃棄物貯蔵センター内で貯蔵されるべく定められたパッケージ中に、放射性技術廃棄物を封じ込めるためのその用途を提示する。
【背景技術】
【０００３】
原子力施設の稼働及び廃炉作業は、その放射能レベルに従って分類される核廃棄物を発生する。
【０００４】
除去及び貯蔵のための方法は、廃棄物中に含有される放射性核種の放射能及び放射能の半減期に応じて確立されてきた。特に、低中レベルの短寿命の放射能をもつ廃棄物（ＦＡ−ＭＡ−ＶＣ）に関しては特別な方針が存在しており、これはフランス放射性廃棄物管理機関（Ｆｒｅｎｃｈ  ｎａｔｉｏｎａｌ  ａｇｅｎｃｙ  ｆｏｒ  ｍａｎａｇｅｍｅｎｔ  ｏｆ  ｒａｄｉｏａｃｔｉｖｅ  ｗａｓｔｅｓ（‘Ａｇｅｎｃｅ  Ｎａｔｉｏｎａｌｅ  ｐｏｕｒ  ｌａ  ｇｅｓｔｉｏｎ  ｄｅｓ  Ｄｅｃｈｅｔｓ  ＲＡｄｉｏａｃｔｉｆｓ’−ＡＮＤＲＡ））の基準に合致しなければならない。
【０００５】
「低中レベルの短寿命の放射能」とは、数百Ｂｑ／ｇ乃至百万Ｂｑ／ｇの放射能レベルを示す廃棄物であって、かつその放射能が３１年以下の期間に亘って半減する廃棄物を意味する。この廃棄物は、本質的に、原子力施設の稼働から、又は研究実験用ガラス器具、配管、ポンプ、金属廃棄物、及び瓦礫などの、操業停止した施設の廃止から由来する。
【０００６】
セメント固化は、かかる廃棄物のパッケージングのための最も古くかつ最も広く一般に用いられる方法である。セメントをベースとする種々の配合物が、廃棄物パッケージ内への注入用か、又はこの廃棄物を受け入れるべく設計されたパッケージングの内部エンベロープのプレファブリケーション用のいずれかに使用されてきた。
【０００７】
様々な配合が、その構成成分によって定義されている。かくして、スラリーは主として水及びセメントから構成される配合物であり、モルタルは水及びセメントに加えて砂を含んでなり、コンクリートは水及びセメントに加えて砂及び砂利を含んでなる。組成におけるこれらの差異は、その性能、特に機械的及び流動学的性能の面で、また結果としてその用途の面で、差異を生じる結果となる。それ故、スラリー及びモルタルは、廃棄物をコートするため、又は容器中にそれを固定するために使用され、一方コンクリートは主として貯蔵容器を製造するために使用される。
【０００８】
多くの研究者は、その目的が、改善された封じ込め特性を示す新規な配合であって、毒性廃棄物特に核廃棄物を管理するべく認可された組織の要求事項及び購入規格の遵守を可能にする、該配合を提供することであると公表してきた。以下は、限定するものではないが例示的なものとして挙げられるであろう：Ｅｌｅｃｔｒｉｃｉｔｅ  ｄｅ  Ｆｒａｎｃｅの名義で１９９８年１１月２７日に公開された、特許文献１；Ｃｉｍｅｎｔｓ  Ｆｒａｎｃａｉｓの名義で２００９年４月３０日に公開された、特許文献２；及びＣＥＡの名義で２００７年１１月２９日に公開された、特許文献３。
【０００９】
特許文献１（特許出願）は、主に、粒度分布の狭い珪砂；アルミン酸三カルシウムが少ないセメントとその粒度がセメントのそれよりも小さい極微細な添加剤とからなる結合剤；（水の重量）／（結合剤の重量）比が０．４未満である水；砂利及び微細成分の解膠を促進する混和剤（ａｄｍｉｘｔｕｒｅ  ａｄｄｉｔｉｖｅ）を含んでなる、封じ込めコンクリートを提供する。
【００１０】
特許文献２（国際出願）はフィラーを含まない自己硬化型コンクリート用のレオロジー調整添加剤の混合物を記載する。この混合物は、流体状態のコンクリートの液体剪断力の閾値を実質的に増大させる第１の薬剤と、流体状態のコンクリートの粘度を実質的に増大させる少なくとも１つの第２の増粘剤とを含んでなる。好ましくは、第１の薬剤は、著しく疎水性である、サイドグラフトの導入により変性された天然のポリサッカライドエーテルか、又は著しく疎水性である、サイドグラフトの導入により変性されたヒドロキシアルキルグアーエーテルである。コンクリートの配合はさらに、ポルトランドタイプセメント、石灰石フィラー、凝集剤、シリカ含有又はシリカ−石灰石型骨材、高流動化剤、及び水を、０．６に等しいＷ／Ｃ比で含んでなる。
【００１１】
特許文献３（国際出願）は、ホウ酸塩含有液体廃棄物などの、ホウ酸塩を含有する水溶液をコーティングするための、セメントをベースとする組成物を提供する。この組成物は、珪砂、スルホアルミナセメント、及び場合により石膏からなる。
【００１２】
封じ込め及びコーティングモルタルを使用する間に直面する困難は：
−モルタル中に含有されるセメントの水和及びその凝結に伴う発熱現象；
−フレッシュモルタルの表面上に、それが締固めされる時間とその凝結が始まる前までの間に、水と前記モルタルを構成している他の成分との密度差に起因して生じる水の層に相当する、ブリーディング又は滲出；
−注入配管の閉塞；
−不適切な機械的性能レベル
−モルタルが含有する水部分の蒸発によって引き起こされる凝結前収縮、モルタルが周囲温度に戻ることによる凝結後の熱収縮、又はさらに、モルタルの水和及び硬化からの結果生じる体積の減少による凝結後の水和的収縮であり得る収縮の問題、
に関連する。
【００１３】
これらの困難は、気候条件に、しかしまた使用したモルタルの配合、及び特にセメントの割合、水の割合、混和剤の性能、及び過剰に速いモルタルの硬化、又はモルタルが使用可能である時間が短すぎることにも直接関連づけられる。
【００１４】
それ故本発明者らは、こうした有害な事象を克服するモルタル配合であって、かつ：
（ｉ）原子力分野の作業者、
（ｉｉ）技術廃棄物の除去及び貯蔵分野、
（ｉｉｉ）モルタルの納入業者、
という、その各々が特性を示す配合を必要としている３群の、要求及び必要性に合致する封じ込め特性を示す、該モルタル配合を調製することを目標に掲げた。
【００１５】
事実上、技術廃棄物をパッケージしかつ固定する原子力分野の作業者は、製造が簡単で、使用が柔軟であり、品質が一定であり、注入される場所の温度に対し非感受性である製品であって、使用時に振動する必要がなく、かつ何らセグリゲーション又はブリーディングを示さないものを必要とする。
【００１６】
技術廃棄物除去及び貯蔵分野では、モルタルは、非常に低レベルのトリチウム水の拡散を示し、かつ封じ込めを達成し、ガンマ線に対し非感受性であり、凍結融解サイクルに対し抵抗性であり、アルカリ反応に対し非感受性であり、塩化物イオンの拡散が低く、かつガス透過性が低く、技術廃棄物を固定し得る、水硬性結合剤をベースとするマトリックスを達成させねばならない。
【００１７】
最後に、モルタルの供給業者は、製造が簡単であり、配送が簡単であり、注入が簡単であり、かなりの高さにわたって均一状態であり（ダイナミックなセグリゲーションがない）、かつ早期に高レベルの性能を、また低レベルの全収縮を示す配合を必要とする。
【先行技術文献】
【特許文献】
【００１８】
【特許文献１】仏国特許出願公開第２７６３５８４号明細書
【特許文献２】国際公開第２００９／０５３５４１号
【特許文献３】国際公開第２００７／１３５０６７号
【発明の概要】
【発明が解決しようとする課題】
【００１９】
本発明者らは、原子力分野の作業者、技術廃棄物の除去及び貯蔵分野、及びモルタル納入業者の、要求及び必要性に合致する特別の配合のモルタルを使用することにより、掲げられた目標を達成し、かつ上記記載の技術的問題を解決した。
【課題を解決するための手段】
【００２０】
本発明の際立った特徴は、製造の簡単さ、使用の柔軟性、及び以下に列記した長期間の高レベルの性能特性：
−高レベルの機械的性能、
−照射に対する抵抗性、
−放射性液体及びガスに対する非常に低レベルの透過性、
−凍結／融解に対する非感受性、
−標準的なコンクリートプラントを用いて１５分間の容易な製造、
−セメント輸送用ローリー内で５℃と３５℃との間で撹拌を保持して、製造後５時間にわたり使用可能、
−注入に好適、
−低い全収縮、
−ダイナミックなセグリゲーション及びブリーディングがないこと、
にある。
【００２１】
さらに具体的には、本発明は：
−珪砂と、
−セメントと、
−石灰石フィラーと、
−シリカフュームと、
−増粘剤と、
−減水流動化剤と、及び
−水、
とを含んでなるモルタル組成物に関する。
【００２２】
本発明による組成物は、基本的に、上記に列記した７つの成分を含んでなり、かつ有利にはこれらの成分から構成される、即ち、上記に列記した７つの成分以外の成分は含まない。例えば、本発明による組成物は、粒質物又はポリマーを含んでなることはない。
【００２３】
「珪砂」は、本発明に関しては、９０％を超え、特に９５％を超え、とりわけ９８％を超え、及びさらにとりわけ９９％を超えるシリカ（ＳｉＯ２）からなる砂を意味する。
【００２４】
本発明者らにより実施された石灰石砕砂を用いた試験は、そのように調製されたモルタルが高すぎる毛管吸収レベルを示し、かつ使用時に過度の配慮を必要とすることから、最終的なものではなかったことに注目すべきである。石灰石砂は、事実上却下された。本発明に関しては、それ故、砂については珪砂が、充分な根拠に基づく選択である。
【００２５】
有利には、用いた珪砂は、アルカリ−シリカ反応を受けない砂である。
【００２６】
さらに、本発明に関しては、珪砂は、使用前に洗浄される砂、例えば、最大数の不純物を除去するよう洗浄されるシリカである。したがって、使用される珪砂には、粘土がない。
【００２７】
珪砂は、有利には、配合中の水の割合に何ら影響を及ぼさないようにする目的で、ドライで使用される。供給及び納入される珪砂はドライであってよい。
【００２８】
本発明の状況において使用される珪砂は、有利には、非破砕砂であって、活性シリカを結合剤によって放出する効果と、注入配管内でのモルタルの摩耗効果との双方を制限するようにする。
【００２９】
最後に、本発明に関して使用される珪砂は、有利には、モルタルのワーカビリティに干渉しない目的で、通常の粒度範囲を示す。
【００３０】
本発明による配合物において使用される珪砂のサイズは、有利には６ｍｍ未満、特に５ｍｍ未満、とりわけ４ｍｍ未満である。結果として、本発明による組成物は、６ｍｍを超える粒度（粒子の平均寸法）を示す、砂、砂利、又は骨材を何ら含有しない。
【００３１】
かなり特定の実施態様においては、本発明による組成物において使用される珪砂は、２つの異なる粒度分布からなる２種の珪砂の形態をとる。実際上、本発明者らは、最大のパッキング密度を探し出す目的で、様々な配合物を用いて様々な粒度分布を試験してきた。これらの試験は、２．５Ｌ及び２５Ｌの研究室用ミキサを使用して実行した。最良の歩み寄りは、異なりかつ相補的な粒度分布からなる２種の珪砂について見出された。
【００３２】
それ故、この実施形態においては、本発明による組成物において使用される珪砂は、有利には：
−有利には、天然の、洗浄され、乾燥され、かつふるい分けされ、その粒子寸法が０．６３ｍｍから３ｍｍまでの範囲内である第１の珪砂と、及び
−有利には、天然の、洗浄され、乾燥され、かつふるい分けされ、その粒子寸法が０．１６ｍｍから１．２５ｍｍまでの範囲内である第２の珪砂、
とから構成される。
【００３３】
さらに詳細には、用いた第１の珪砂は、以下の表１に規定された通りの粒度範囲を示す：
【００３４】
【表１】
2014533645.tif 000002
【００３５】
さらに具体的には、用いた第２の珪砂は、以下の表２に規定された通りの粒度範囲を示す：
【００３６】
【表２】
2014533645.tif 000003
【００３７】
鉱物性添加剤は、自己硬化型モルタルの組成物の重要な成分である。本発明によるモルタルの組成物に関しては、選ばれた鉱物性添加剤は石灰石フィラーである。
【００３８】
石灰石フィラーが、天然石灰岩を、石灰、骨材、及び装飾用石細工産業においてトリミングすること、製材すること、及び加工することから結果として得られる、微粒子化された乾燥製品であることが思い起こされよう。
【００３９】
有利には、使用した石灰石フィラーは、セメントをベースとするマトリックスの適正な挙動を確保し、かつそれ故ダイナミックなセグリゲーションを防止してモルタルをフレッシュな状態で凝結させる目的で、高度の粉末度、即ち凝結の間の昇温を制限するために用いたセメントの粉末度に近い粒度分布を示す。
【００４０】
さらに詳細には、本発明に関して用いた石灰石フィラーは、５乃至２０μｍ、特に１０乃至１５μｍ、及びとりわけ１２μｍのオーダー（即ち１２μｍ±１μｍ）の平均粒子寸法を示す。さらに詳細には、本発明に関して用いた石灰石フィラーは、大理石採石場由来の石灰石フィラーである。
【００４１】
本発明者らはその実験の中で、かかる鉱物性添加剤が、配合物の別の構成成分と組合されて、良好なユーザビリティ性、ブリーディングがないこと、及びワーカビリティの時間の増加を示すモルタルが得られるようにすることを観察した。
【００４２】
さらに、この添加剤は、ポンピングを用いた注入の促進において本質的な役割を果たす。水＋セメントミックスを用いて実施される、注入前の配管の潤滑は、もはや必要ではない。
【００４３】
上記に列記された特性は、封じ込めモルタル（体積２５Ｌ）に関する適性試験において、及びコンクリートプラントミキサ（バッチ１ｍ３）を用いた特性決定試験を通じて立証されてきた。
【００４４】
鉱物性結合剤と同様に、シリカフュームもまた、モルタル及びコンクリートの配合において広く使用される添加剤である。その特性は、コンクリート及びモルタルの緻密性を改善すること及び透過性を制限することであることが公知であり、結果として硬化したコンクリート及びモルタルの機械的性能を改善する。
【００４５】
有利には、本発明に関して用いたシリカフュームは、シリコン金属を製造するためのプロセスのフィルターから得られる。
【００４６】
とくに詳細には、このシリカフュームはその粒度が、本発明による組成物中に用いたセメントのそれの少なくとも半分であり、特に５倍小さく、とりわけ１０倍小さい粉末である。それは、本組成物の最も細かい粒度をもつ成分を形成する。
【００４７】
加えて、本発明に関して用いたシリカフュームは、練混ぜを通じて均一に分布される高密度化されたシリカフュームである。高密度化シリカフュームが、その嵩密度を最大４００乃至７２０ｋｇ／ｍ３まで増大させる目的で、高密度化されていないシリカフュームを処理することにより製造されることが思い起こされよう。通常使用される処理は、サイロ内でフューム粒子を研磨し、結果として表面電荷の蓄積を生じることを含む。
【００４８】
シリカフュームを本発明による組成物の他の成分に添加すること、及びそれらの組合せは、達成されるべき低い空隙率、高性能コンクリートの領域における高レベルの機械的性能、低い収縮、及び低い酸素透過性を示すモルタルを可能にする。
【００４９】
本発明による組成物においては、用いたセメントは、有利にはクリンカー、高炉スラグ、及びフライアッシュからなる三成分系セメントである。
【００５０】
「クリンカー」は、石灰石；ＣａＯ含量が５０乃至６０％の間で変化する石灰石；通常のボーキサイト又は赤いボーキサイトなどのアルミニナ供給源；粘土、及び石膏、硫酸カルシウム半水和物、プラスター、天然の硬石膏、又は石灰−硫黄灰などの硫酸塩供給源からなる群より選択される１つ以上の成分を含んでなる混合物であって、前記成分が粉砕され、ホモジナイズされ、かつ１２００℃を超え、特に１３００℃を超え、とりわけ１４５０℃のオーダーの高温にされた該混合物を意味する。「１４５０℃のオーダー」とは、１４５０℃±１００℃の温度、有利には１４５０℃±５０℃の温度を意味するものと解釈される。高温の焼成の段階は、「クリンカー形成（ｃｌｉｎｋｅｒｉｓａｔｉｏｎ）」と称される。
【００５１】
詳細には、本発明に関して用いたセメントは、ＣＥＭ  Ｖセメントであり、かつ２０乃至６４％のクリンカー、１８乃至５０％の高炉スラグ、及び１８乃至５０％のフライアッシュからなる。さらに詳細には、本発明に関して用いたセメントは、ＣＥＭ  Ｖ／Ａセメントであり、かつ４０乃至６４％のクリンカー、１８乃至３０％の高炉スラグ、及び１８乃至３０％のフライアッシュから製される。
【００５２】
有利には、本発明に関して用いたセメントは、低い水和熱を示すＣＥＭ  Ｖ／Ａセメントである。「水和熱」及びさらに詳細には「低い水和熱」の概念は、２００４年１２月の「一般的なセメントのための組成、仕様、及び準拠規格」（“Ｃｉｍｅｎｔ  Ｃｏｍｐｏｓｉｔｉｏｎ，ｓｐｅｃｉｆｉｃａｔｉｏｎｓ  ｅｔ  ｃｒｉｔｅｒｅｓ  ｄｅ  ｃｏｎｆｏｒｍｉｔｅ  ｄｅｓ  ｃｉｍｅｎｔｓ  ｃｏｕｒａｎｔｓ”（‘Ｃｏｍｐｏｓｉｔｉｏｎ，  ｓｐｅｃｉｆｉｃａｔｉｏｎ  ａｎｄ  ｃｏｎｆｏｒｍｉｔｙ  ｃｒｉｔｅｒｉａ  ｆｏｒ  ｃｏｍｍｏｎ  ｃｅｍｅｎｔｓ’））の基準ＮＦ  ＥＮ  １９７−１／Ａ１において定義される。したがって、水和熱はセメントの水和により、かつ所与の時間内に発生した熱の量に相当する。一般的な低水和熱セメントの水和熱は：
−２０１０年１２月に公表された基準ＥＮ  １９６−８において規定された溶解法により７日後、又は
−２０１０年１２月に公表された基準ＥＮ  １９６−９において規定された半断熱法により４１時間後、
に測定された特性値２７０Ｊ／ｇを超えてはならない。
【００５３】
水和熱の低い一般的なセメントは、ＬＨという文字によって示される。本発明に関して使用可能なＣＥＭ  Ｖ／ＡＬＨセメントの具体的な例としては、カルシア（ＣＡＬＣＩＡ）からのＣＬＣ  ３２．５セメントが挙げられる。
【００５４】
本発明による組成物は、上記記載の構成成分に加えて以下の２つの混和剤を含んでなる：
−粘度調整剤であって、液体／自己硬化コンクリート及びモルタルの製造用に設計されたものであり、モルタルの粘度を上げ、かつ二次的効果として、フレッシュな状態においてブリーディングを制限するための可塑化及び減水機能を有するもの。
−減水流動化剤であって、長距離にわたりポンピングを実施するために設計され、二次的効果として、利用時間を増加するための凝結遅延機能を有するもの。
【００５５】
当業者は、モルタルを調製するために使用可能であって、その各々が配合においてその特性を提供する、様々な混和剤を周知している。これらの製品の使用の難点は、それらの割合を確立すること、互いの又は配合の他の成分との適合性にあり、かつ使用環境に依存する。実際上、注入の間のモルタルの温度は、後半の使用性能に影響を及ぼし得る。
【００５６】
本発明者らにより実施された適性試験を通じて、有意なセグリゲーションは、湿式配合、即ち、乾燥成分をその配合耐性値の最小の比率で添加すること、及び湿性成分をその配合耐性値の最大の比率で添加することにより、フレッシュ状態においてのみ生じたことから、混和剤のいくつかの既知の組合せは除去された。
【００５７】
本発明によるモルタルについての適性試験の結果は、本モルタルにおいて用いるべき混和剤を適正に選択するための基盤として決定的なものであった。それ故、本発明によるモルタルの配合を、添加比耐性の限界において、及びモルタルの温度の限界（＋５℃／＋３５℃）において試験した。
【００５８】
作業性の維持はまた、マーシュコーン（設定１２．５ｍｍ）を用いて５０と１２０秒との間で５時間経過まで測定された流動度の範囲において評価した。
【００５９】
混和剤が、フレッシュ状態のモルタルの流動学的性質と何らの有害な相互作用ももたないことを、低温（＋５℃）において及び高温（＋３５℃）において、製造後少なくとも５時間にわたり検査した。
【００６０】
最終結果は、増粘剤及び減水流動化剤用に使用した添加剤が、互いに、及び本発明によるモルタルの他の構成成分と、適合性があることであった。
【００６１】
当業者は、本発明に関して使用可能な種々の増粘剤を周知している。増粘剤が、水の粘度を増加させる水溶性の製品であることが思い起こされよう。増粘剤は、水分子の周辺に付着し、かつその部分に吸着する、長鎖ポリマー分子の化合物である。
【００６２】
有利には、本発明に関して使用可能な増粘剤は、変性ポリアルコールをベースとする水溶液である。さらに詳細には、それは、流動もしくは自己硬化モルタルの作製を意図した、二次的な減水流動化剤効果をもつ増粘剤である。本発明に関して使用可能な増粘剤の具体例としては、ＣＨＲＹＳＯ（登録商標）Ｐｌａｓｔ  Ｖ７０が挙げられる。
【００６３】
有利には、本発明に関して使用可能な減水流動化剤は、高流動化剤である。
【００６４】
「高流動化剤」とは、コンクリート産業用に製造された合成ポリマーを意味する。この混和剤は、水を添加することなくコンクリートのワーカビリティに有意な増大をもたらすか、又はコンクリートのワーカビリティを調整することなく機械的強度を増大させる目的で、水の量を低減するべく使用し得る。高流動化剤は、水の必要量を約３０パーセントまで低減し得る。
【００６５】
本発明に関しては、減水流動化剤は、有利には、変性されたホスホネートをベースとする水溶液である。さらに詳細には、それはワーカビリティが非常に長時間にわたって維持されるようにし、かつ長距離のポンピングに適している。ＣＨＲＹＳＯ（登録商標）Ｆｌｕｉｄ  Ｏｐｔｉｍａ  １００を、本発明に関して使用し得る減水流動化剤の具体的な例として挙げることもできる。
【００６６】
最後に、本発明による組成物は、水を含んでなり、それを適正な割合で正確に添加することは、本発明によるモルタルの封じ込め特性を得るため、さらに詳細には間隙率、気体に対する透過性、及びトリチウム水の拡散との関係において最も重要である（過剰の水はセメントの水和後に空隙を作ることから）。
【００６７】
添加される水の可能な限り低い割合を体系的に探索することが、フレッシュ状態のモルタルの使用性能に悪影響を与えてはならない。水の１つの機能は、成分の水和の改善と、成分の作用の均一な分散とのため、及びその結果としてモルタルの改善された均一性のため、練混ぜの間に微細成分及び混和剤を輸送することである。
【００６８】
本発明者らにより実施された適性試験は、添加水の使用量範囲を、何ら滲出又はセグリゲーションの痕跡がないこと、かつモルタルが使用される温度とは無関係に、期待された使用性能に対し何ら強い影響をもたないこと、に関して定義できるようにしてきた。添加水のこの使用量範囲は、Ｗ／Ｃと称される、水／セメント質量比が、０．３５乃至０．４５、特に０．４のオーダー、即ち０．４±０．０２、又はさらに０．４±０．０１であるようにする。
【００６９】
１つの特定の実施形態においては、本発明によるモルタルの組成物は：
−  ５０乃至６０％、及び特に５３乃至５７％の珪砂と、
−  ２０乃至３０％、及び特に２２乃至２８％のセメントと、
−  ５乃至１０％、及び特に６乃至８％の石灰石フィラーと、
−  １乃至２％、及び特に１．２乃至１．８％のシリカフュームと、
−  ０．２乃至０．６％、及び特に０．３乃至０．５％の減水流動化剤と、
−  ０．０５乃至０．３％、及び特に０．１乃至０．２５％の増粘剤と、及び
−  ８乃至１２％、及び特に９乃至１１％の水、
とから製され、示したパーセンテージは、組成物の全質量に対して表わされた重量％である。
【００７０】
もう１つの特定の実施形態においては、モルタル組成物は：
−  その粒子寸法が０．６３ｍｍ乃至３ｍｍの範囲内である、３２乃至３４％、特に３２．３乃至３３．７％、及びとりわけ３２．９９％の珪砂と、
−  その粒子寸法が０．１６ｍｍ乃至１．２５ｍｍの範囲内である、２１乃至２３％、特に２１．６乃至２２．７％、及びとりわけ２２．１３％の珪砂と、
−  ２４乃至２７％、特に２５乃至２５．７％、及びとりわけ２５．３８％のＣＥＭ  Ｖセメントと、
−  ６．５乃至７．８％、特に７乃至７．４％、及びとりわけ７．２０％の石灰石フィラーと、
−  １．４乃至１．７％、特に１．５乃至１．６％、及びとりわけ１．５６％のシリカフュームと、
−  ０．４乃至０．４５％、特に０．４２乃至０．４４％、及びとりわけ０．４３％の減水流動化剤と、
−  ０．１２乃至０．２％、特に０．１５乃至０．１７％、及びとりわけ０．１６％の増粘剤と、及び
−  ９．５乃至１０．５％、及び特に９．８乃至１０．３％、及びとりわけ１０．１５％の水、
とから構成され、示されたパーセンテージは、組成物の全質量に対して表わされた重量％である。
【００７１】
以下の実験部分は、本発明による組成物のさらに詳細な配合を記載する。
【００７２】
本発明は、既に定義した通りのモルタルの組成物の調製のためのプロセスに関する。
【００７３】
この方法は：
ａ）特に既に定義された通りの珪砂、特に既に定義された通りのセメント、特に既に定義された通りのシリカフューム、特に既に定義された通りの石灰石フィラー、及び特に既に定義された通りの水を含んでなる、第１の混合物を調製すること；
ｂ）工程（ａ）で得られた混合物を練混ぜること；
ｃ）工程（ｂ）で得られた練混ぜられた混合物に、特に既に定義された通りの増粘剤を添加すること；
ｄ）工程（ｃ）で得られた混合物を練混ぜること；
ｅ）工程（ｄ）で得られた練混ぜられた混合物に、特に既に定義された通りの減水流動化剤を添加すること；及び
ｆ）工程（ｅ）で得られた混合物を練混ぜること、
から構成される工程を含んでなる。
【００７４】
本発明による方法の工程（ａ）を通じ、用いた成分は粉末形態又は液体形態（工程（ａ）で用いた水）である。これらの成分は、有利には順次に添加される。
【００７５】
工程（ｂ）における混合物は、バッチミキサを用いて、主アームでは２０乃至２６ｒｐｍの、従アームでは８７乃至１２７ｒｐｍの速度で、全ての前記成分を一緒にブレンディング／練混することによって得られる。このブレンディング／練混は３０秒乃至１０分、特に４５秒乃至５分、及びとりわけ１分のオーダー（即ち１分±１０秒）にわたり継続し得る。
【００７６】
増粘剤は、方法の工程（ｃ）の間に添加される。
【００７７】
工程（ｄ）における混合物は、バッチミキサを用いて、主アームでは２０乃至２６ｒｐｍの、従アームでは８７乃至１２７ｒｐｍの速度で、全ての前記成分を一緒にブレンディング／練混することによって得られる。このブレンディング／練混は３０秒乃至１０分、特に４５秒乃至５分、及びとりわけ１分のオーダー（即ち１分±１０秒）にわたり継続し得る。
【００７８】
減水流動化剤は、方法の工程（ｅ）の間に添加される。工程（ｆ）における混合物は、バッチミキサを用いて、主アームでは２０乃至２６ｒｐｍの、従アームでは８７乃至１２７ｒｐｍの速度で、全ての前記成分を一緒にブレンディング／練混することによって得られる。このブレンディング／練混は６０秒乃至１５分、特に９０秒乃至１０分、及びとりわけ２分のオーダー（即ち２分±１５秒）にわたり継続し得る。
【００７９】
本発明による方法の、任意の変形における種々の工程は、５ないし３５℃の温度において実施される。
【００８０】
本発明はさらに、廃棄物を封じ込める目的で、既に定義された通りの組成物をもつか、又は既に定義された通りの方法により調製し得る、モルタルの用途に関する。この廃棄物は特に、既に定義された通りの半減期の短い低中レベルの放射性廃棄物である。
【００８１】
この用途は、前記廃棄物を、その組成物が既に定義された通りの、又は既に定義された方法により調製し得るフレッシュモルタル中で、コーティング又はトラップすることにある。「フレッシュモルタル」は、かかるコーティング又はトラッピングの実施を可能にするプラスティシティを示すモルタルを意味するものと理解される。フレッシュモルタルの概念は、硬化モルタルのそれの反対である。
【００８２】
本発明によるモルタルの特性は、封じ込めの間に何ら振動の類を用いる必要がないことを意味する。しかしながら、廃棄物パッケージ中に空気泡をトラップするリスクがある場合にはわずかな振動を適用してもよい。全ての場合、前記振動は、フレッシュモルタルからの、いかなる滲出のリスクからも防護する目的で、１０秒を超えてはならない。
【００８３】
本発明はまた、その組成が既に定義された通りであり、既に定義された通りの方法により調製可能であり、かつドラム又はボックス中、特に金属又はコンクリート製ドラム又はボックス中に貯蔵される、モルタル中に封じ込められた廃棄物のパッケージにも関する。この態様によれば、本発明のモルタルは、廃棄物、及び特に既に定義された通りの半減期の短い低中レベルの放射性廃棄物を取囲む封じ込めエンベロープを形成する。
【００８４】
本発明のなお別の特性及び利点は、例示を目的として示されかつ限定するものではない以下の実施例を読むことにより、当業者には明らかであろう。
【発明を実施するための形態】
【００８５】
Ｉ．本発明によるモルタルの調製法
産業用バッチの製造は、１５分未満で、以下の通り実施した：
−珪砂３／０．６３（Ｓａｎｄ  ＶＸ  ３０００、ＦＵＬＣＨＩＲＯＮ）：７６０ｋｇの投入、
−珪砂１．２５／０．１６（Ｓａｎｄ  ＶＸ  １２００、ＦＵＬＣＨＩＲＯＮ）：５１０ｋｇの投入、
−ＣＥＭ  Ｖセメント（タイプＣＬＣ  ３２．５のセメント；ＣＡＬＣＩＡ）：５８４ｋｇの投入、
−高密度化シリカフューム（Ｃｏｎｄｅｎｓｉｌ  Ｓ９５）：３６ｋｇの投入、
−石灰石フィラー（Ｃａｌｇａｒ  ４０、Ｐｒｏｖｅｎｃａｌｅ  ＳＡ）：１６６ｋｇの投入、
−水：２３３ｋｇの投入、
−練混ぜ１分間、
−増粘剤（ＣＨＲＹＳＯ（登録商標）Ｐｌａｓｔ  Ｖ７０）：３．７２ｋｇの投入、
−練混ぜ１分間、
−減水流動化剤（ＣＨＲＹＳＯ（登録商標）Ｆｌｕｉｄ  Ｏｐｔｉｍａ  １００）：９．９９ｋｇの投入、
−練混ぜ２分間、
−練混ぜの停止、及びミキサトラック内へあけること。
【００８６】
ＩＩ．本発明によるモルタルの特性決定
特性決定試験は、産業用機器、即ち、コンクリート産業において１立法メートルのバッチを作製するべく設計されたコンクリートプラントミキサを用いて実施した。本発明によるモルタルの性能を特徴づける目的で、この試験の実施期間を通して、同じバッチ混合物から８０より多い標本（直径１１ｃｍ及び高さ２２ｃｍの標本、以降、標準標本と称する）を、公認の研究所において製作した。
試験期間全体を通して、モルタルをミキサトラック内で低速で６時間を超えて撹拌し続けた。
【００８７】
注入されるべきモルタルの適性は、設定１２．５ｃｍのマーシュコーンを通して１リットルのモルタルが通過する時間を測定することにより検査する。通過時間は５０ないし１２０秒の範囲内でなければならない。６時間の撹拌の終わりに、マーシュコーンを用いて測定された使用性能は、９２秒であり、それ故なお所望の範囲内であった。
特性決定試験の間、高さ３４０ｃｍ及び直径９ｃｍの標本は、本発明によるモルタルで充填された。何らの滲出の痕跡も識別できなかった。２８日での全収縮は、標本の高さに対し２ｍｍ未満であった。次に標本を、縦方向の３つのセクション、下部、中部、及び上部に切断した。これら３つのセクションの検査は、粒状骨格の均一な（セグリゲーションなしの）分布を示し、各セクションは、２３１０ｋｇ／ｍ３を超える見かけ密度を有する。
【００８８】
ＩＩＩ．本発明によるモルタルの特性の概要
モルタル：コンクリートの機械的性質をもつ
高性能：これらの機械的性質の結果として、２８日において５０ＭＰａを超える圧縮強さをもつ。
実際には、ＮＦ  ＥＮ  １２４９０−３（供試体の圧縮強さ）に従って、周囲温度で水面下に保持された標準的な標本について得られた、産業用バッチの圧縮強さの測定値は、２８日では８４．５  ＭＰａ、また９０日では１０５．８  ＭＰａである。
製造の容易さ：産業用機器を用いた製造の所要時間は、１５分未満。
モルタルはまた、予混合ドライチャージ（ｐｒｅ−ｐｒｏｐｏｒｔｉｏｎｅｄ  ｄｒｙ  ｃｈａｒｇｅｓ）を用いて容易に製造し得る。
使いやすさ：自己硬化
モルタルの振動は、所定の位置への設置を確保するのに必要ではない。
使用の柔軟性：
モルタルは、高温及び低温の双方において、また放射線抵抗性の限界において、ドライ及びウエット配合の双方を用いた製造の５時間後以内に注入し得る。
高密度（ＣＯＭＰＡＣＴ）：
標準化された供試体から測定された密度は、４８時間では２．４、また２８日では２．３２である。
【００８９】
プレコンクリート処理した（ＰＲＥ−ＣＯＮＣＲＥＴＥＤ）パッケージの製造に好適性：
モルタルは、かなりの高さの注入用（高さ３４０ｃｍの供試体についての特性決定試験）を含め、安定したままである。
【００９０】
低い収縮：
モルタルは、１９９４年２月のＮＦ  Ｐ１５−４３３基準に従って測定された３７０μｍ／ｍの収縮を示す。
【００９１】
気体に対する低い透過性：
気体に対する見かけの透過性は、１０５℃±５℃において恒量まで乾燥させた後、研究室において水中に保持された標準的なモルタル供試体について測定される。気体は、設定された気圧において、供試体に浸透し、その流れが測定され、ポアズイユの法則に基づき透過係数が決定される。かくして得られた係数は、７３．１０−１８ｍ２である。
【００９２】
低い間隙率：
水に対し許容される空隙率は、モルタルの見かけの体積に対する、水に対して許容される空隙の体積比に相当する。それを、研究室において水中に保持された供試体（浸漬された飽和質量）について、水で飽和された非浸漬モルタル供試体（飽和質量）について、及び１０５℃±５℃で恒量まで乾燥された供試体（乾燥質量）について、ハイドロスタティックチャージ（ｈｙｄｒｏｓｔａｔｉｃ  ｃｈａｒｇｅ）によって測定する。かくして得られた、水に対する許容される空隙率は、９．４％である。
【００９３】
アルカリに対し非反応性：
この性質は特に、アルカリ反応に耐えない砂の使用に関連する。
【００９４】
低い塩化物イオンの拡散：Ｔａｎｇ  Ｌｕｐｉｎｇ及びＬａｒｓ−Ｏｌｏｆ  Ｎｉｌｓｓｏｎ（「Ｍａｔｅｒｉａｌｓ  Ｊｏｕｒｎａｌ」、第８９巻、ｐ．４９−５３）の方法による、電場における塩化物の見かけの拡散係数の平均実験値は、０．１３×１０−１２ｍ２／ｓである。
【００９５】
凍結／融解サイクルに対し非感受性：
１００回の凍結（−１８℃  ＋／−  ２℃）及び融解（＋９℃  ＋／−  ３℃）サイクルの後、本発明によるモルタルの質量、共鳴振動数、及びモルタルの長さに関し、何ら変化は観察されなかった。
【００９６】
トリチウム水の流出拡散係数：
トリチウム水の拡散係数は、トリチウム水を含有する第１の区画と、最初は非トリチウム水を含有する第２の区画との間にシールが形成されるように設置された、標準的なモルタル供試体について測定する。第２の区画において検出されたトリチウムの放射能を、物質の一定した流れが生じるまで、時間の関数としてモニターする。フィックの法則の適用によって求められたトリチウム水の有効拡散係数は、１．１０−１３ｍ２／ｓ未満である。
【００９７】
ガンマ線に対する抵抗性：
本発明によるモルタルに、３００  Ｇｒａｙ／ｈで８．１０５Ｇｒａｙまでかける。この照射の後、以下が観察された：
−  ５００μｍ／ｍ未満の寸法変化、
−  同様の音速、
−  基本共鳴振動数における小さい変化、
−  機械的性能に対し何ら強い影響がないこと、
−  走査電子顕微鏡を用いた検査後に、モルタルの微細構造に何ら変化がないこと。
【手続補正書】
【提出日】平成26年7月18日(2014.7.18)
【手続補正１】
【補正対象書類名】特許請求の範囲
【補正対象項目名】全文
【補正方法】変更
【補正の内容】
【特許請求の範囲】
【請求項１】
廃棄物の封じ込めのためのモルタルの組成物であって：
−珪砂と、
−セメントと、
−石灰石フィラーと、
−シリカフュームと、
−前記モルタルの粘度を増加させる増粘剤と、
−減水流動化剤と、及び
−水
とから構成され、ここで、前記珪砂が２つの異なる粒度分布からなる２種の珪砂の形態をとる、組成物。
【請求項２】
前記珪砂が：
−その粒子寸法が０．６３ｍｍから３ｍｍまでの範囲内である第１の珪砂と、及び
−その粒子寸法が０．１６ｍｍから１．２５ｍｍまでの範囲内である第２の珪砂、
とから構成されることを特徴とする、請求項１に記載の組成物。
【請求項３】
前記石灰石フィラーが、５乃至２０μｍの平均粒子寸法を示すことを特徴とする、請求項１又は２に記載の組成物。
【請求項４】
前記石灰石フィラーが、１２μｍ±１μｍの平均粒子寸法を示すことを特徴とする、請求項１乃至３のいずれか１項に記載の組成物。
【請求項５】
前記シリカフュームが、その粒度が前記組成物において用いたセメントのそれの少なくとも半分の小ささの粉末であることを特徴とする、請求項１乃至４のいずれか１項に記載の組成物。
【請求項６】
前記シリカフュームが、その粒度が前記組成物において用いたセメントのそれより少なくとも１０倍小さい粉末であることを特徴とする、請求項１乃至５のいずれか１項に記載の組成物。
【請求項７】
前記シリカフュームが高密度化シリカフュームであることを特徴とする、請求項１乃至６のいずれか１項に記載の組成物。
【請求項８】
前記セメントが、クリンカー、高炉スラグ、及びフライアッシュからなる三成分系セメントであることを特徴とする、請求項１乃至７のいずれか１項に記載の組成物。
【請求項９】
前記セメントがＣＥＭ  Ｖセメントであることを特徴とする、請求項１乃至８のいずれか１項に記載の組成物。
【請求項１０】
前記増粘剤が、変性ポリアルコールをベースとする水溶液であることを特徴とする、請求項１乃至９のいずれか１項に記載の組成物。
【請求項１１】
前記減水流動化剤が、高流動化剤であることを特徴とする、請求項１乃至１０のいずれか１項に記載の組成物。
【請求項１２】
前記減水流動化剤が、変性されたホスホネートをベースとする水溶液であることを特徴とする、請求項１乃至１１のいずれか１項に記載の組成物。
【請求項１３】
Ｗ／Ｃと称される、水／セメント質量比が、０．３５乃至０．４５であることを特徴とする、請求項１乃至１２のいずれか１項に記載の組成物。
【請求項１４】
Ｗ／Ｃと称される、水／セメント質量比が、０．４±０．０２であることを特徴とする、請求項１乃至１３のいずれか１項に記載の組成物。
【請求項１５】
示したパーセンテージが、組成物の全質量に対して表わされた重量％であって：
−  ５０乃至６０％の珪砂と、
−  ２０乃至３０％のセメントと、
−  ５乃至１０％の石灰石フィラーと、
−  １乃至２％のシリカフュームと、
−  ０．２乃至０．６％の減水流動化剤と、
−  ０．０５乃至０．３％の増粘剤と、及び
−  ８乃至１２％の水、
とから構成されることを特徴とする、請求項１乃至１４のいずれか１項に記載の組成物。
【請求項１６】
示したパーセンテージが、組成物の全質量に対して表わされた重量％であって：
−  ５３乃至５７％の珪砂と、
−  ２２乃至２８％のセメントと、
−  ６乃至８％の石灰石フィラーと、
−  ０．３乃至１．８％のシリカフュームと、
−  ０．３乃至０．５％の減水流動化剤と、
−  ０．１乃至０．２５％の増粘剤と、及び
−  ９乃至１１％の水、
とから構成されることを特徴とする、請求項１乃至１５のいずれか１項に記載の組成物。
【請求項１７】
示したパーセンテージが、組成物の全質量に対して表わされた重量％であって：
−  その粒子寸法が０．６３ｍｍ乃至３ｍｍの範囲内である、３２乃至３４％の珪砂と、
−  その粒子寸法が０．１６ｍｍ乃至１．２５ｍｍの範囲内である、２１乃至２３％の珪砂と、
−  ２４乃至２７％のＣＥＭ  Ｖセメントと、
−  ６．５乃至７．８％の石灰石フィラーと、
−  １．４乃至１．７％のシリカフュームと、
−  ０．４乃至０．４５％の減水流動化剤と、
−  ０．１２乃至０．２％の増粘剤と、及び
−  ９．５乃至１０．５％の水、
とから構成されることを特徴とする、請求項１乃至１６のいずれか１項に記載の組成物。
【請求項１８】
示したパーセンテージが、組成物の全質量に対して表わされた重量％であって：
−  その粒子寸法が０．６３ｍｍ乃至３ｍｍの範囲内である、３２．３乃至３３．７％の珪砂と、
−  その粒子寸法が０．１６ｍｍ乃至１．２５ｍｍの範囲内である、２１．６乃至２２．７％の珪砂と、
−  ２５乃至２５．７％のＣＥＭ  Ｖセメントと、
−  ７乃至７．４％の石灰石フィラーと、
−  １．５乃至１．６％のシリカフュームと、
−  ０．４２乃至０．４４％の減水流動化剤と、
−  ０．１５乃至０．１７％の増粘剤と、及び
−  ９．８乃至１０．３％の水、
とから構成されることを特徴とする、請求項１乃至１７のいずれか１項に記載の組成物。
【請求項１９】
示したパーセンテージが、組成物の全質量に対して表わされた重量％であって：
−  その粒子寸法が０．６３ｍｍ乃至３ｍｍの範囲内である、３２．９９％の珪砂と、
−  その粒子寸法が０．１６ｍｍ乃至１．２５ｍｍの範囲内である、２２．１３％の珪砂と、
−  ２５．３８％のＣＥＭ  Ｖセメントと、
−  ７．２０％の石灰石フィラーと、
−  １．５６％のシリカフュームと、
−  ０．４３％の減水流動化剤と、
−  ０．１６％の増粘剤と、及び
−  １０．１５％の水、
とから構成されることを特徴とする、請求項１乃至１８のいずれか１項に記載の組成物。
【請求項２０】
ａ）珪砂、セメント、シリカフューム、石灰石フィラー、及び水を含んでなる、第１の混合物を調製すること；
ｂ）工程（ａ）で得られた混合物を練混ぜること；
ｃ）工程（ｂ）で得られた練混ぜられた混合物に、前記増粘剤を添加すること；
ｄ）工程（ｃ）で得られた混合物を練混ぜること；
ｅ）工程（ｄ）で得られた練混ぜられた混合物に、前記減水流動化剤を添加すること；及び
ｆ）工程（ｅ）に従って得られた混合物を練混ぜること、
からなる工程を含んでなる、請求項１乃至１９のいずれか１項において定義された通りのモルタル組成物を調製するための方法。
【請求項２１】
請求項１乃至１９のいずれか１項において定義された通りか、又は請求項２０において定義された通りの方法により調製され得る組成物からなるモルタルの、廃棄物を封じ込めるための用途。
【請求項２２】
請求項１乃至１９のいずれか１項において定義された通りか、又は請求項２０において定義された通りの方法により調製された組成物からなるモルタル中に封じ込められ、かつドラム又はボックス中にパッケージされた廃棄物。
【国際調査報告】
2014533645.tif 000004
2014533645.tif 000005
2014533645.tif 000006
2014533645.tif 000007
2014533645.tif 000008
2014533645.tif 000009